СПОСОБ ЭЛЕКТРОХИМИЧЕСКОГО УДАЛЕНИЯ МЕТАЛЛИЧЕСКОГО ПОКРЫТИЯ С КОНСТРУКТИВНОЙ ДЕТАЛИ

2
2
1. Способ электрохимического удаления металлического покрытия с конструктивной детали (4, 120, 130), в котором конструктивную деталь (4, 120, 130) погружают в раствор электролита (2) и пропускают ток через конструктивную деталь (4, 120, 130) и находящийся в контакте с раствором электролита (2) вспомогательный электрод (3), отличающийся тем, что ток является импульсным со стандартной последовательностью, которая имеет коэффициент заполнения от ≥10 до ≥90%, предпочтительно от ≥20 до ≥80%, две плотности тока между 5 и 1000 мА/см, предпочтительно между 10 и 300 мА/см, и частоту от 5 до 1000 Гц, предпочтительно от 25 до 300 Гц.
2. Способ по п.1, отличающийся тем, что коэффициент заполнения составляет от 25 до 75%, предпочтительно от 50 до 75% и, в частности 50%.
2
2
2
3. Способ по п.1 или 2, отличающийся тем, что плотности тока находятся между 50 и 250 мА/см, предпочтительно между 100 и 200 мА/см, а особенно предпочтительно между 150 и 200 мА/см.
4. Способ по п.1 или 2, отличающийся тем, что частота находится в диапазоне между 50 и 275 Гц, предпочтительно между 150 и 275 Гц и, в частности 260 Гц.
5. Способ по п.1 или 2, отличающийся тем, что раствор электролита (2) содержит неорганическую кислоту или органическую кислоту или органическое основание или неорганическое основание или смеси из неорганических и неорганических кислот и/или оснований, или же состоит из них.
6. Способ по п.5, отличающийся тем, что кислотой является НСl.
7. Способ по п.1 или 2, отличающийся тем, что раствор электролита (2) содержит соединение алканоламина или содержащую это соединение соль в качестве ингибитора.
8. Способ по п.1 или 2, отличающийся тем, что проводят по меньшей мере одну стадию механической очистки, предпочтительно с помощью пескоструйной обработки.
2
9. Способ по п.1 или 2, отличающийся тем, что дополнительно проводят другую стадию электрохимического удаления слоя с помощью постоянного тока с тем, чтобы удалить еще прилипшие остатки покрытия, при этом постоянный ток имеет, в частности, плотность тока 16 мА/см, и при этом длительность процесса составляет, в частности, 8 мин.
10. Способ по п.1 или 2, отличающийся тем, что дополнительно проводят другую стадию электрохимического удаления слоя с другим импульсным током.
11. Способ по п.10, отличающийся тем, что другой импульсный ток имеет коэффициент заполнения, который больше коэффициента заполнения первого импульсного тока для первой стадии электрохимического удаления слоя.
12. Способ по п.1 или 2, отличающийся тем, что металлическое покрытие является слоем MCrAlX, где М выбран из группы Fe, Co и/или Ni, a X - из группы иттрия, лантана или редких земель.
13. Способ удаления металлического покрытия с турбинной лопатки (4, 120, 130), в котором маскируют части турбинной лопатки (4, 120, 130),
подвергают турбинную лопатку (4, 120, 130) в зоне покрытия струйной обработке с помощью струйного материала,
подвергают турбинную лопатку (4, 120, 130) главной стадии электрохимического удаления слоя,
подвергают турбинную лопатку (4, 120, 130) в зоне покрытия струйной обработке с помощью струйного материала,
подвергают турбинную лопатку (4, 120, 130) дополнительной стадии электрохимического удаления слоя,
подвергают турбинную лопатку (4, 120, 130) в зоне покрытия струйной обработке с помощью струйного материала,
демаскируют турбинную лопатку (4, 120, 130),
подвергают турбинную лопатку (4, 120, 130) в зоне покрытия струйной обработке с помощью струйного материала, и
подвергают турбинную лопатку (4, 120, 130) контролю по тепловому эффекту для проверки того, удалено ли покрытие.
14. Способ по п.13, в котором лежащие внутри турбинной лопатки (4, 120, 130) зоны закрывают, в частности, воском.
15. Способ по п.13 или 14, в котором на главной стадии электрохимического удаления слоя и на дополнительной стадии электрохимического удаления слоя турбинную лопатку (4, 120, 130) в зоне покрытия погружают в раствор электролита (2) и через подключенную в качестве анода турбинную лопатку (4, 120, 130) и находящийся в контакте с раствором электролита (2) вспомогательный электрод (3) пропускают ток.
16. Способ по п.15, в котором в качестве раствора электролита (2) применяют НСl.
17. Способ по пп.13, 14 или 16, в котором на дополнительной стадии электрохимического удаления слоя через турбинную лопатку (4, 120, 130) и вспомогательный электрод (3) пропускают импульсный ток.